일반 적 으로 , 화장장 의 소각로 ( 화장 로 ) 는 보통 전기 를 이용 하 여 1 시간 정도 의 시간 동안 대략 1 , 200 ℃ 의 온도 로 가열 하 여 대략 1 시간 정도 로 유지 하 는 것 으로 알려져 있 다 . 그 경우 , 1 분당 20 ℃ 이상 의 급격 한 온도 상승 이 일어나 는데 , 이 와 같 은 가파른 온도 상승 으로 인해 도자기 나 유리 종류 는 일반 적 으로 열 충격 에 의해 파손 된다 . 그러나 본 발명 에 따른 추모 형상물 은 융점 이 대략 2 , 300 ℃ 정도 로 높 은 초고온 내화물 인 알루미나 가 주성분 이 고 , 또한 1 차 소성가공 에서 이미 화 장로 에서 의 소결 온도 보다 대략 50 ~ 150 ℃ 정도 더 높 은 온도 에서 소결 처리 되 어 입자 간 의 결합 을 하 였 고 입자 간 연결 된 기공 들 의 의해 열 의 이동과 열 충격 을 흡수 하 도록 되 어 있 기 때문 에 , 화 장로 에서 의 2 차 소성가공 으로 인한 형상 의 변화 나 파손 이 발생 하 지 않 는다 . 또한 , 표면 에 엷 게 도포 된 유약 과 안료 가 예컨대 1 , 200 ℃ 에서 용융 되 어 발색 되 면서 표면 강도 를 강화 시킨다 .